활성탄 7 ㎏ 을 110 ℃ 에서 1 시간 30 분 가열 하 여 상기 활성탄 의 기공 을 확장 시키 고 유기 게르마늄 7 g 을 증류수 11 ℓ 에 용해 시켰 다 . 가열 된 활성탄 에 유기 게르마늄 이 용해 된 물 11 ℓ 를 혼합 하 였 다 . 상기 혼합 된 유기 게르마늄 이 용해 된 물 을 70 ℃ 에서 24 시간 건조 시켜 활성탄 의 확장 된 기공 에 흡착 시켰 다 . 에틸 알코올 8 . 5 ℓ 에 에틸 셀룰로오스 21 g 을 용해 시킨 후 증류수 4 . 5 ℓ 를 첨가 하 여 에틸 셀룰로오스 코팅 용액 13 ℓ 를 제조 하 였 다 . 상기 유기 게르마늄 이 흡착 된 활성탄 에 에틸 셀 룰 로 오즈 코팅 용액 11 ℓ 를 코팅 하 고 75 ℃ 에서 20 시간 건조 시켰 다 .